ЗАРОДЫШЕОБРАЗОВАТЕЛИ, СПОСОБЫ ИХ ПОЛУЧЕНИЯ И СВЯЗАННЫЕ ПОЛИМЕРНЫЕ КОМПОЗИЦИИ

1. Моноглицеролат цинка в форме агломератов кристаллитов, в котором размер кристаллита на основе средней длины когерентного домена составляет менее 30 нм в <100> направлении (размер вдоль оси зоны <100>), и менее 60 нм в <011> направлении (размер вдоль оси зоны <100>), как определено по уравнению Шеррера посредством порошковой рентгеновской дифракции; и аспектное отношение, вычисленной по длинам когерентных доменов <100>/<011>, составляет менее 0,65, предпочтительно менее 0,56.
2. Моноглицеролат цинка по п. 1, содержащий модификатор.
3. Моноглицеролат цинка по п. 2, в котором модификатор представляет собой сложный эфир карбоксилат глицерина.
4. Моноглицеролат цинка по п. 3, в котором сложный эфир карбоксилат глицерина представляет собой сложный эфир насыщенной жирной кислоты и глицерина.
5. Моноглицеролат цинка по п. 4, в котором сложный эфир карбоксилат глицерина представляет собой моностеарат глицерина.
6. Моноглицеролат цинка по любому из пп. 2-5, в котором количество модификатора составляет от 1,0 до 5,0 мол. % из расчета на моноглицеролат цинка.
7. Моноглицеролат цинка в форме агломератов кристаллитов, содержащий от 1,0 до 5,0 мол. % сложного эфира карбоксилата глицерина.
8. Способ получения моноглицеролата цинка по п. 1, включающий реакцию соединения цинка, которое отлично от гидроцинкита, с глицерином и модификатором в присутствии кислотного катализатора, в котором:
- соединение цинка выбирают из группы, состоящей из оксида цинка, карбоната цинка, гидроксида цинка, карбоксилата цинка и их комбинаций, или/и
- реакцию проводят в присутствии менее 10 мас. % воды, на основе общей массы реакционной композиции.
9. Способ по п. 8, в котором модификатором является сложный эфир карбоксилат глицерина.
10. Способ по п. 8, в котором количество глицерина составляет от 90 до 110 мол. % из расчета на соединение цинка.
11. Способ по п. 8, в котором количество модификатора составляет от 1,0 до 5,0 мол. % из расчета на соединение цинка.
12. Способ по любому из пп. 8-11, в котором количество кислотного катализатора составляет от 0,2 до 5 мол. % из расчета на соединение цинка.
13. Моноглицеролат цинка, получаемый способом по любому из пп. 8-12.
14. Композиция, содержащая органический полимер и моноглицеролат цинка по любому из пп. 1-7.
15. Композиция по п. 14, в которой органический полимер выбран из группы, состоящей из полиолефинов, поливинилхлорида, полистирола, полиакриламида, сложного полиэфира, полиамида, их сополимеров и сополимеров одного или более из акрилонитрила, бутадиена и стирола друг с другом или с другими сомономерами.
16. Композиция по п. 14 или 15, в которой моноглицеролат цинка присутствует в количестве от 0,001% до 20%, предпочтительно от 0,005% до 5%, относительно массы органического полимера.
17. Композиция по п. 14, в которой органический полимер представляет собой полиолефин, и моноглицеролат цинка при данном уровне загрузки в полиолефине обеспечивает более высокую температуру кристаллизации полиолефина, чем достигаемая при том же уровне загрузки моноглицеролата цинка, имеющего размер кристаллита более 30 нм в <100> направлении или более 60 нм в <011> направлении, или имеющего аспектное отношение, вычисленное как длины когерентных доменов <100>/<011>, которое составляет более 0,65.
1/2
18. Композиция по п. 14, в котором органический материал представляет собой изотактический полипропилен, и моноглицеролат цинка при данном уровне загрузки в изотактическом полипропилене обеспечивает время достижения 50% кристаллизации полимера (t) при 140°С, которое на по меньшей мере 40% менее достигаемого при том же уровне загрузки моноглицеролата цинка, имеющего размер кристаллита более по меньшей мере одного из 30 нм в <100> направлении или более 60 нм в <011> направлении, или имеющего аспектное отношение, вычисленное как длины когерентных доменов <100>/<011>, которое составляет более 0,65.
19. Применение моноглицеролата цинка по любому из пп. 1-7 для увеличения температуры кристаллизации или механических свойств, предпочтительно Е-модуля или предела текучести, органического полимера.
20. Применение моноглицеролата цинка по любому из пп. 1-7 в качестве зародышеобразователя в органическом полимере.